(57)【要約】  本発明はプリンテッドエレクトロニクス用途の自己回復性シリカ系誘電性インクに関する。フレキシブル基板上にスクリーン印刷が可能な、新規な自己回復性シリカ系誘電性インクがプリンテッドエレクトロニクス用に元々開発されている。シリカインクは溶媒系（キシレン／エタノール）、フィラー（溶媒系に対して５５〜６５質量％のＳｉＯ２）、分散剤（フィラーに対して０．８〜１．２質量％の天然魚油）及びバインダー（フィラーに対して４〜６質量％のポリビニルブチラール）からなる。コロイダルインクは適当な有機ビヒクルとともに主なフィラーとしてシリカを含む。本発明のシリカインクは、硬化が速いという点で水性誘電性インクより優れている。コロイダルシリカインクのチキソトロピー挙動はスクリーン印刷手法に基づいて最適化される。溶媒混合物、天然の分散剤、ポリマーバインダー等は、インクのコロイド安定性の制御に重要な役割を果たした。【特許請求の範囲】
【請求項１】
８５〜９５質量％のシリカ系コロイド状懸濁液、０．８〜１．２質量％の分散剤及び５〜１５質量％のポリマーバインダーを含み、フレキシブルプリンテッドエレクトロニクス用途に有用である、自己回復性シリカ系誘電性インク。
【請求項２】
シリカ系誘電性インクが、１ＭＨｚ及び１５．１５ＧＨｚにおいてそれぞれ、２．４〜３．８及び２．０〜２．８の範囲の比誘電率（ｋ）εｒ並びに０．０１〜０．０５及び０．００２〜０．００６の範囲の誘電損失（ｔａｎδ）を示す、請求項１に記載の自己回復性シリカ系誘電性インク。
【請求項３】
前記シリカ系誘電性インクが、操作温度２５〜６０℃において５５〜６５ｐｐｍ／℃の範囲の比誘電率の温度変動を示す、請求項１に記載の自己回復性シリカ系誘電性インク。
【請求項４】
ｉ．  ＳｉＯ２粉末を４００〜７００℃に３〜５時間予熱して、予熱されたＳｉＯ２粉末を得る工程、
ｉｉ．  ５５〜６５質量％の前記予熱されたＳｉＯ２粉末を１２〜２４時間の範囲の時間、３０〜４０質量％の溶媒及び０．８〜１．２質量％の分散剤とともにボールミル粉砕して、ボールミル粉砕混合物を得る工程、
ｉｉｉ．  工程（ｉｉ）で得られたボールミル粉砕混合物に４〜６質量％のバインダーを添加し、１２〜２４時間粉砕して、シリカ系誘電性インクを得る工程
を含む、請求項１に記載のシリカ系誘電性インクの調製のための方法。
【請求項５】
溶媒がエタノール又はキシレンから選択される、請求項４に記載の方法。
【請求項６】
前記分散剤が魚油である、請求項４に記載の方法。
【請求項７】
前記バインダーがポリビニルブチラール（Ｂｕｔｖａｒ  Ｂ−９８）である、請求項４に記載の方法。
【請求項８】
ずり速度に対する前記インクの粘度が１．５〜１０Ｐａ．ｓの範囲である、請求項１に記載の自己回復性シリカ系誘電性インク。
【発明の詳細な説明】
【技術分野】
【０００１】
本発明はプリンテッドエレクトロニクス用途の自己回復性シリカ系低ｋ（比誘電率、ｋはεｒとも表記される）誘電性インクに関する。特に本発明は元々プリンテッドエレクトロニクス用途に開発された、フレキシブル基板上にスクリーン印刷が可能な自己回復性シリカ系誘電性インクに関する。
【背景技術】
【０００２】
プリンテッドエレクトロニクスは近い将来、そのマーケットシェアを格段に増大させることが予想されている。この技術はディスプレイ及び照明からＲＦＩＤ（無線ＩＣタグ）、センサー、太陽電池及びバッテリーに至る多くの用途に採用されている。遠距離通信、包装、自動車、及び医学等の種々の分野における電子製品に対する小型化、技術の変化、及び可搬性の要求の増大により、市場におけるフレキシブル電子製品に対する需要が加速されている。
【０００３】
プリンテッドエレクトロニクスの世界市場は２００８年の２８億ドルから２０１５年の２４２．５億ドルへ、２０１０年から２０１５年にかけては複合年間成長率（ＣＡＧＲ）３８．４％で成長することが予想されている。興味深いことに、Markets and Markets Research Publication (SE 1222), Dallas, 2011で予測されているように、アジア太平洋におけるプリンテッドエレクトロニクスの市場は２０１０年から２０１５年にかけて４０．８％のＣＡＧＲで最も速く成長することが予想されている。低コストの印刷技術に対して予測される数十億ドルの市場は、学界から印刷インクのコスト効率の良い改善方法の開発に向けた注意深い努力によって推進されている。
【０００４】
マイクロエレクトロニクスにおける傾向は、小型化、低価格化、動作周波数の増大、及び製品の信頼性の向上に向かっており、これにより基本的にフレキシブル基板に印刷された回路を有する小型の装置への新たな応用が開かれている。原則として、プリント電子回路（ＰＥＣ）には、フレキシブル基板上の導電性（又は誘電性）ペーストを用いる直接スクリーン印刷又はインクジェット印刷プロセスが含まれ、したがって、今日の「シリコンエレクトロニクス」において用いられ、エッチング、ストリッピング、メタル化及び銅プレーティングを含む、従来必要であったサブトラクティブ湿式プロセスを含まない。従来の「シリコンエレクトロニクス」においては、それぞれのコンダクタ（即ち誘電体）層はフルシート（薄膜）として加えられ、これが次にフォトリソグラフィーによってエッチングされて所望の回路が形成される。これはそれ自体、時間を要するプロセスであり、時には高真空を必要とし、材料の廃棄は９０％を超える。このため、過剰の材料と廃棄材料の処理の両方のコストが加わる。一方、プリント電子回路は従来法による現在の労務費の約２０％を使用する。
【０００５】
セラミックインクの従来の用途としては、セラミックタイルの装飾、食器及び３Ｄ印刷が挙げられる。プリンテッドエレクトロニクスにおいては、導電性、半導性及び絶縁性材料をパターン化するために、インクジェット、グラビア及びスクリーン印刷等の種々の印刷法が提案された。電子製品の製造における印刷技術の応用のために、ナノ粒子、溶媒及び添加剤からなるインク又はペーストが基本的に必要である。アンテナ、ＤＲＡＭキャパシタ、ＭＬＣ回路、マイクロアクチュエータ、高効率パルスパワーキャパシタ、及びソリッドステート冷却デバイスにおいては、インク形態の高ｋ材料の使用が増大している。
【０００６】
Ｚｈｏｕらによる記録、Transactions of Nonferrous Metals Society of China 2008、18巻、150~154頁を参照されたい。ここでは連続インクジェット印刷のためにチタン酸バリウム（ＢａＴｉＯ３）セラミックインクが用いられており、フィラー粉末は機械的混合及びゾルゲル法によって合成されている。ＢａＴｉＯ３粉末は、種々の量の分散剤ポリプロピレン酸、導電性塩（硝酸アンモニウム）及び一時的バインダー（ポリビニルブチラール）とともに脱イオン水中で、従来のボールミルで３６時間粉砕された。
【０００７】
直接インクジェット印刷のためのＺｒＯ２／Ａｌ２Ｏ３セラミックインクのレオロジー及びインク液滴の展開については、Ｐｒａｋａｓａｎら、Journal of Material Processing Technology、2006、176巻、222~229頁に報告されている。この論文は、インクジェット印刷用のセラミックインクのコロイド安定性について記述している。上記の参考文献はセラミックインクの調製及びインクジェット印刷に用いられる種々のセラミックインクのレオロジー的な特徴についての証拠を提供している。しかし、著者らは低コストのスクリーン印刷用途のセラミックインクのコロイド安定性についての試みは行なっていない。
【０００８】
Ｓｃｈｏｅｎら、米国特許第６７０２８８５Ｂ２号（２００４）によって報告された、コート及び未コートＳｉＯ２フレーク、１つ又は複数の特殊効果顔料並びにリン酸塩化合物を含む顔料調製物、並びに特に印刷インクにおけるその使用を参照されたい。印刷インクの主成分はバインダー、顔料、染料及び添加剤からなる。印刷した製品の用途は、包装、ラベル及び高品質の雑誌の印刷に用いられる。しかし上記の参考文献から明らかなように、コロイド状懸濁液中の開発されたコートシリカフレークは繊維印刷工業用に適しており、これらのインクがプリンテッドエレクトロニクスに適合するか否かについての言及はない。
【０００９】
Ｋｉｍら、Microelectronic Engineering、2011、88巻、797頁に報告された、ＳｉＯ２インクを製造するための、添加剤とともに有機溶媒中に分散されたナノＳｉＯ２粒子を参照されたい。この研究においては、２種の分散剤、即ちポリビニルピロリドン（ＰＶＰ）及びヒドロキシプロピルセルロース（ＨＰＣ）が試みられた。溶媒はエチレングリコール及びエタノールであり、ＳｉＯ２の凝集を防ぐため、少量のＰＶＰ及びＨＰＣがこれらに添加された。しかし、上記の参考文献から明らかなように、彼らの意図はナノシリカインク分散体を調製してＳｉ基板に印刷することであった。保護層としてのＳｉＯ２フィルムの実用可能性を評価するため、コートされたＳｉＯ２フィルムの上に銀の導電性共平面導波（ＣＰＷ）パターンも印刷され、２００℃超の温度で熱処理された。上記の論文においても、室温でフレキシブル基板にシリカを印刷する試みは行なわれていない。
【００１０】
Ｇｌｅｎｎ  Ｈｏｗａｔｔ、米国特許第２５８２９９３号（１９５２）によって特許となった、セラミック材料の薄いシートの製造のための製造プロセスとしてのテープキャスティングの実施を参照されたい。テープキャスティング手法は、１００ミクロンを超える厚みの２次元構造に限定されてきた。エレクトロニクスにおけるスクリーン印刷手法は、ＩＢＭによって１９６０年に開始された。テープラミネーション、３Ｄ構造印刷及びデザインの融通性等のＬＴＣＣ技術の限界は、現代のエレクトロニクスにおけるスクリーン印刷手法によって補完することができる。厚膜（スクリーン印刷された）、ＬＴＣＣ構造は、はんだ付けとともに、密封包装を作るために用いることができる。
【００１１】
上記の参考文献から明らかなように、スクリーン印刷インクは電子モジュールの費用効率の良い種々の製造において、近い将来ますます注目を集める。スクリーン印刷はかなり安価で材料の消費や廃棄物が少なく、回路印刷に重要であるので、電子印刷プロセスにおける印刷手法として選択される。さらに、スクリーン印刷には迅速なプロトタイプ化に適した大きな融通性があり、特製の電子用途に向けた最終プロセスステージとして応用することができる。典型的なスクリーン印刷においては、０．１〜５０Ｐａ．ｓの範囲の最適粘度を有する濃いインクのペーストが用いられている。インクはその接触角を低減させるため、基板に親和性があり、均一に濡れていなければならない。
【００１２】
誘電性のＳｉＯ２インクと、現在及び未来の技術におけるその種々の応用について参照する。Ｘｕｅｊｕｎ  Ｌｕら、Applied Physics Letters、2008、93巻、243301頁によって報告された薄膜トランジスタ（ＴＦＴ）及びＬｅｅら、Applied Physics Letters、2009、94巻、122105頁に報告された有機薄膜トランジスタの大部分は、誘電率が低いこと、散逸率が低いこと、及び地球上に多く存在することから、ＳｉＯ２をゲート誘電体として作られている。Ｋｗａｎｇ  ｓｏｎｇら、Synthetic Metals、2009、159巻、1381〜1385頁に報告されたディスプレイ用の薄膜トランジスタは２００ｎｍの厚みを有するゲート材料としてＳｉＯ２を用いている。従来の厚膜印刷法によって調製されたシリコン太陽電池セル反射防止コーティング用のＴｉＯ２セラミックインクが、Ｓｚｌｕｆｃｉｋら、Solar Energy Materials、1989、18巻、241~252頁に記載されている。最適のインク組成物は、ＴｉＯ２セラミックフィラー及び有機ビヒクルとしてのテルピノール、エチルセルロース、ブタノールからなっている。チタニアインクは研磨されたシリコンウェーファの上に印刷される。しかし、上記の参考文献から明らかなように、誘電性のシリカインクは、現在及び未来の技術解決策において、より魅力ある用途を有している。ＳｉＯ２でコートされたＴｉＯ２の光電極を有する染料増感太陽電池の性能の改良が、Ｍｏｈａｎら、Journal of Nanoscience and Nanotechnology、2012、12巻、433〜438頁に報告された。多孔質ＳｉＯ２が噴霧によってコートされ、染料増感太陽電池の光電流密度が改善される。しかし、室温硬化可能なシリカ誘電性インクの開発がなお必要であり、本発明においてこれが行なわれる。
【００１３】
本発明のシリカインクは、硬化時間が速いという点で水系誘電性インクより優れている。コロイダルシリカインクのチキソトロピー挙動はスクリーン印刷手法に基づいて最適化されている。溶媒混合物、天然の分散剤、ポリマーバインダー等は、インクのコロイド安定性の制御において重要な役割を果たす。マイラー（Ｍｙｌａｒ）（二軸配向ポリエチレンテレフタレート又はＢｏＰＥＴ）基板上に印刷された誘電性シリカインクのミクロ構造及び表面粗さを検討した。マイラー基板上にスクリーン印刷した後の最適化されたシリカインクのラジオ波及びマイクロ波誘電特性についても検討した。
【先行技術文献】
【特許文献】
【００１４】
【特許文献１】米国特許第６７０２８８５Ｂ２号
【特許文献２】米国特許第２５８２９９３号
【非特許文献】
【００１５】
【非特許文献１】Markets and Markets Research Publication (SE 1222), Dallas, 2011
【非特許文献２】Zhouら、Transactions of Nonferrous Metals Society of China 2008、18巻、150~154頁
【非特許文献３】Prakasanら、Journal of Material Processing Technology、2006、176巻、222~229頁
【非特許文献４】Kimら、Microelectronic Engineering、2011、88巻、797頁
【非特許文献５】Xuejun Luら、Applied Physics Letters、2008、93巻、243301頁
【非特許文献６】Leeら、Applied Physics Letters、2009、94巻、122105頁
【非特許文献７】Kwang songら、Synthetic Metals、2009、159巻、1381〜1385頁
【非特許文献８】Szlufcikら、Solar Energy Materials、1989、18巻、241~252頁
【非特許文献９】Mohanら、Journal of Nanoscience and Nanotechnology、2012、12巻、433〜438頁
【発明の概要】
【発明が解決しようとする課題】
【００１６】
本発明の主な目的は、フレキシブルプリンテッドエレクトロニクス用途の自己回復性シリカ系低ｋ誘電性インクを開発することである。
【００１７】
本発明の別の目的は、好適な有機ビヒクル及びより速い硬化を採用することによって、誘電性シリカインクの回復温度を室温にまで低下させることである。
【００１８】
本発明のさらに別の目的は、溶媒の除去後に誘電性インクの低い比誘電率を保持することである。
【００１９】
本発明のさらに別の目的は、シリカインクの化学的・物理的特性を劣化させない好適なポリマーバインダー系を開発することである。
【００２０】
本発明のさらに別の目的は、誘電性シリカインクの合成のための低コストで高生産量の手法を開発することである。
【００２１】
本発明のさらに別の目的は、フレキシブル基板に印刷した際のコロイダルインクの比誘電率の高い熱安定性を達成することである。
【００２２】
本発明のさらに別の目的は、開発したインクの保存期間が長いこと、流動特性が理想的であること、及びコロイド安定性が高いことである。
【００２３】
本発明のさらに別の目的は、フレキシブル及び硬質等の様々な種類の基板に対するコロイダルインクの多用途性である。
【００２４】
本発明のさらに別の目的は、精密記録及び多層印刷プロセスである。
【課題を解決するための手段】
【００２５】
したがって、本発明は、８５〜９５質量％のシリカ系コロイド状懸濁液、０．８〜１．２質量％の分散剤及び５〜１５質量％のポリマーバインダーを含み、フレキシブルプリンテッドエレクトロニクス用途に有用である、自己回復性シリカ系誘電性インクを提供する。
【００２６】
本発明の実施形態において、自己回復性シリカ系誘電性インクは、１ＭＨｚ及び１５．１５ＧＨｚにおいてそれぞれ、２．４〜３．８及び２．０〜２．８の範囲の比誘電率（ｋ）εｒ並びに０．０１〜０．０５及び０．００２〜０．００６の範囲の誘電損失（ｔａｎδ）を示す。
【００２７】
本発明のさらに別の実施形態において、印刷されたシリカインクは操作温度２５〜６０℃において５５〜６５ｐｐｍ／℃の範囲の比誘電率の温度変動を示す。
【００２８】
さらに別の実施形態において、本発明は以下の
ｉ．  ＳｉＯ２粉末を４００〜７００℃に３〜５時間予熱して、予熱されたＳｉＯ２粉末を得る工程、
ｉｉ．  ５５〜６５質量％の予熱されたＳｉＯ２粉末を１２〜２４時間の範囲の時間、３０〜４０質量％の溶媒及び０．８〜１．２質量％の分散剤とともにボールミル粉砕して、ボールミル粉砕混合物を得る工程、
ｉｉｉ．  工程（ｉｉ）で得られたボールミル粉砕混合物に４〜６質量％のバインダーを添加し、１２〜２４時間粉砕して、シリカ系誘電性インクを得る工程
を含む、シリカ系誘電性インクの調製のための方法を提供する。
【００２９】
本発明のさらに別の実施形態において、用いる溶媒はエタノール又はキシレンから選択される。
【００３０】
本発明のさらに別の実施形態において、用いる分散剤は魚油である。
【００３１】
本発明のさらに別の実施形態において、用いるバインダーはポリビニルブチラール（Ｂｕｔｖａｒ  Ｂ−９８）である。
【００３２】
本発明のさらに別の実施形態において、ずり速度に対するインクの粘度は１．５〜１０Ｐａ．ｓの範囲である。
【００３３】
本発明の実施形態において、自己回復性誘電性シリカインクは適当な有機ビヒクルを用いて製剤化される。
【００３４】
本発明のさらに別の実施形態において、前記インクは硬質ガラス基板及びフレキシブルマイラー基板へのスクリーン印刷に有用である。
【００３５】
本発明のさらに別の実施形態において、前記非水性誘電性シリカインクは、印刷プロセスの間、自己回復性を有する。
【００３６】
さらに別の実施形態において、インク溶液の溶媒は正確な印刷精度のためにより速い速度で蒸発する。
【００３７】
本発明のさらに別の実施形態において、シリカインクはフレキシブル基板及び硬基板に良好な接着性を有する。
【図面の簡単な説明】
【００３８】
【図１】予熱したＳｉＯ２粒子の室温Ｘ線回折パターンである。
【図２】粉砕したＳｉＯ２粒子の種々の濃度におけるミクロ構造及び粒径分布である。
【図３】レオロジー研究による分散剤の最適化である。
【図４】沈降解析による分散剤の最適化である。
【図５】レオロジー研究によるシリカフィラー含量の最適化である。
【図６】レオロジー研究によるバインダーの最適化である。
【図７】最適なレオロジー特性を有するシリカインクである。
【図８】インク製剤化の工程である。
【図９】スクリーン調製の工程である。
【図１０】フレキシブル表面及び硬質表面におけるスクリーン、シリカインクの写真である。
【図１１】印刷の最適化の前の誘電性シリカインクの光学画像である。
【図１２】印刷の最適化の後の誘電性シリカインクの多重印刷の光学画像である。
【図１３】光学顕微鏡によるマイラーと誘電性シリカインクの画像の界面である。
【図１４】誘電性シリカインクのミクロ構造である。
【図１５】誘電性シリカインクとマイラーシートとのミクロ構造界面である。
【図１６】印刷された誘電性インク及びマイラーシート表面の原子間力顕微鏡画像である。
【図１７】誘電性シリカインクのラジオ周波数研究である。
【図１８】誘電性シリカインク及びマイラーシートの比誘電率の温度変動である。
【発明を実施するための形態】
【００３９】
本発明は、種々の基板の上にスクリーン印刷される誘電性シリカインクの低コストの製造方法を提供する。誘電性シリカインクは、マイクロ波印刷回路用途により適した低損失及び低比誘電率を有している。多溶媒系の誘電性インクは、誘電性シリカインクの自己回復効果をもたらす。本発明は、プリンテッドエレクトロニクス回路用の自己回復性シリカ系低ｋ誘電性インクに関する。フレキシブル基板上にスクリーン印刷が可能な、新規な自己回復性シリカ系誘電性インクは、元々高周波数プリンテッドエレクトロニクス回路用に開発されている。シリカインクは溶媒系（キシレン／エタノール）、フィラー（溶媒系に対して５５〜６５質量％のＳｉＯ２）、分散剤（フィラーに対して０．８〜１．２質量％の天然魚油）及びバインダー（フィラーに対して４〜６質量％のポリビニルブチラール）からなる。コロイダルインクは適当な有機ビヒクルとともに誘電性フィラーとしてシリカを含む。本発明のシリカインクは合成の容易さ、費用効率及び室温硬化の点で水性の誘電性インクより優れている。
【００４０】
コロイダルシリカインクのチキソトロピー挙動はスクリーン印刷手法に基づいて最適化される。溶媒混合物、天然の分散剤、ポリマーバインダー等は、インクのコロイド安定性の制御に重要な役割を果たした。最適化されたシリカインクについて、ラジオ波及びマイクロ波誘電特性を検討する。
【００４１】
従来のボールミル手法を用いて自己回復性コロイダルシリカインクを調製する。主な誘電性フィラーとして高純度のＳｉＯ２（９９．９＋％、３２５メッシュ、Ａｌｄｒｉｃｈ  ｃｈｅｍｉｃａｌ  ｃｏｍｐａｎｙ，  Ｉｎｃ社、Ｍｉｌｗａｕｋｅｅ、ＷＩ、ＵＳＡ）粉末を用いた。誘電性シリカインクを調製するための有機ビヒクルとして蒸留したエタノール及びキシレンの混合物を用いた。粒子分散体の検討は、誘電性フィラーの仕込み量を固定した体積％に保ち、フィラーに対する分散剤の質量％を変化させて行なった。分散剤として魚油（Ａｒｊｕｎａ  Ｎａｔｕｒａｌ  Ｅｘｔｒａｃｔｓ社、Ｋｅｒａｌａ、Ｉｎｄｉａ）を用い、その質量％を誘電性フィラーの質量に対して計算した。
【００４２】
誘電性コロイダルインクは２段階法によって調製した。第１段階では、誘電性フィラーＳｉＯ２を溶媒としてのエタノール／キシレン及び分散剤としての魚油とともに１２時間、ボールミル粉砕した。第２段階ではポリビニルブチラール（Ｂｕｔｖａｒ  Ｂ−９８）バイダーを加え、再び１２〜２４時間粉砕した。第２段階の粉砕が完了した後、最終の誘電性シリカインクが印刷用に即使用可能となる。シリカインクのコロイド安定性は、レオメータ（Ｂｒｏｏｋｆｉｅｌｄ社、Ｒ／Ｓ  Ｐｌｕｓ、Ｍａｓｓａｃｈｕｓｅｔｔｓ、ＵＳＡ）を用いて測定した。誘電性シリカインクのスクリーン印刷は、フレキシブルなマイラー（二軸配向ポリエチレンテレフタレート又はＢｏＰＥＴ）フィルム及びガラスプレートの基板上で行なった。スクリーン印刷にはメッシュサイズ３２５超のシルクスクリーンを用いる。公知のフォトレジストマスキング手法を用いて、必要な図形の印刷を行なった。
【００４３】
マイラーシート及びガラスプレートの上に印刷された誘電性層の画像は、ディジタルカメラ（Ｓｏｎｙ社、１０倍光学ズーム、１６Ｍピクセル）で記録した。誘電性インクの印刷品質は、光学顕微鏡（Ｌｅｉｃａ社、ＭＲＤＸ）を用いて最適化した。印刷層のミクロ構造は、走査型電子顕微鏡を用いて種々の拡大率で検討した。マイラーフィルム上に印刷されたシリカインクの表面粗さは、原子間力顕微鏡（ＡＦＭ）（ＮＴＥＧＲＡ社、ＮＴ−ＭＤＴ、Ｒｕｓｓｉａ）を用い、タッピングモードで操作して測定した。ＡＦＭにおいて微細加工ＳｉＮカンチレバーチップを用い、共鳴周波数３００ｋＨｚ、曲率半径１０ｎｍ、力定数３．０８〜３７．６Ｎｍ−１とした。測定中、画像走査サイズは１０μｍ×１０μｍ、走査速度は１Ｈｚに固定した。コロイダルインクのＲＦ誘電測定はＨｉｏｋｉ  ＬＣＲメータ（ＨＩＯＫＩ  ３５３２−５０  ＬＣＲ  Ｈｉ  ＴＥＳＴＥＲ，  Ｊａｐａｎ）を用いて、乾燥したインクを１１ｍｍ×２ｍｍのディスクにペレット化し、これを平行プレートキャパシタの形態に予め電極化して行なった。測定は精度＜０．２％で行なった。フレキシブル基板上に印刷されたシリカインクのマイクロ波誘電特性は、Ｖｅｃｔｏｒ  Ｎｅｔｗｏｒｋアナライザ（８７５３ＥＴ、Ａｇｉｌｅｎｔ  Ｔｅｃｈｎｏｌｏｇｉｅｓ社、Ｓａｎｔａ  Ｃｌａｒａ、ＣＡ）を用い、スプリットポスト誘電レゾネータ（ＳＰＤＲ）を１５．１５ＧＨｚで操作して測定した。操作温度範囲２５〜６０℃、１５．１５ＧＨｚにおける比誘電率の温度変動も測定した。
【実施例】
【００４４】
以下の実施例は説明のためのものであり、したがって本発明の範囲を限定するものと解釈すべきではない。
【００４５】
（実施例１）
ＳｉＯ２粉末を１２時間、ボールミル粉砕して均一な粒径とし、６００℃で４時間予熱してボールミル粉砕時の湿気及び有機混入物を除去した。本検討においては、無水キシレン及びエタノールの等モル混合物を溶媒として用いた。誘電性コロイダルインクは２段階法によって調製した。第１段階では、誘電性フィラーＳｉＯ２をエタノール／キシレン溶媒とともに１２時間、ボールミル粉砕し、ここで分散剤としての魚油を用いた。第２段階ではポリビニルブチラール（Ｂｕｔｖａｒ  Ｂ−９８）バイダーを加え、再び１２時間粉砕した。第２段階の粉砕が完了した後のみ、印刷用に即使用可能な誘電性シリカインクが得られる。
【００４６】
予熱したＳｉＯ２粉末の相純度を図１に説明した。Ｘ線回折結果に対応する全てのピークを、標準ＩＣＤＤファイルカード番号０１−０８７−２０９６を用いて指数化する。ピークは、空間群Ｐ３２１１（１５４）を有する基本格子を含む六方晶系結晶構造を有するＳｉＯ２に一致していた。１００〜１０００ｎｍの範囲の平均粒径分布を有する予熱したＳｉＯ２の粒径解析を行なった。図２の挿入図はフィラー粒子の分布のミクロ構造を示す。これはＭａｌｖｅｒｎ粒径解析（Ｚｅｔａｓｉｚｅｒ  Ｎａｎｏｓｅｒｉｅｓ：  ＺＥＮ  ３６００、Ｍａｌｖｅｒｎ  Ｗｏｒｃｅｓｔｅｒｓｈｉｒｅ、ＵＫ）によって決定した粒径分布と一致していた。
【００４７】
（実施例２）
この実施例は、レオロジー並びに沈降解析による魚油の最適化を説明する。フィラーを分散剤とともに１２時間、溶媒中でボールミル粉砕した。得られたコロイド状混合物のずり粘度を、レオメータを用いて測定した。十分に分散したコロイド状混合物の粘度は低く、スクリーン印刷用の平均粘度、即ち＞２Ｐａ．ｓを保っていた。図３に、種々の量の魚油分散剤についての、エタノール／キシレン有機ビヒクル中に３５体積％のＳｉＯ２を仕込むことによって調製したコロイド状混合物のずり速度による粘度の変動を示す。コロイド状混合物の粘度はずり速度の増大とともに減少し、スクリーン印刷インクの擬可塑的性質を維持していた。
【００４８】
沈降解析のため、１０ｍｌのコロイド状混合物をメスシリンダーに移し、沈降させた。次いで一定の時間間隔で沈降高さ（Ｈ）を測定し、沈降高さの初期高さに対する比（Ｈ／Ｈｏ）を計算した。図４に、３５体積％のＳｉＯ２を含む懸濁液の、分散剤の変化量に対する相対沈降高さを時間の関数として示す。１質量％の分散剤を含むコロイド状懸濁液が、最高の沈降速度を有していた。
【００４９】
（実施例３）
この実施例は、誘電性シリカインクのフィラー及びバインダーの最適化を説明する。第１段階プロセスでは、フィラーと溶媒の体積比は３５：６５である。分散剤及びバインダーはフィラーの仕込み量に対してそれぞれ、１〜３質量％、４〜７質量％加えた。固定した分散剤とバインダーの含量に対して２０〜３５体積％の間の種々のフィラー仕込み量で、レオロジー研究を行なった。レオロジーを最適化するため、分散剤（魚油）及びバインダー（ＰＶＢ）の濃度をフィラーの仕込み量に対して適宜固定した。図５において、コロイド状誘電性インクのずり減粘挙動が観察され、これはずり速度による粘度の変動を示す。この検討から、フィラーの最大仕込み量は僅か３５体積％で、フィラー含量がさらに増大すれば目詰まりを起こすことが結論された。公知のポリマーであるポリビニルブチラール（ＰＶＢ）をバインダーとして用いたが、これは強度、可撓性、可塑性、積層化、耐久性及び印刷性等のインク特性の品質を満足している。バインダーを最適化するため、フィラー及び分散剤を一定に保ち、バインダー含量を最大フィラー仕込み量に対して１〜１０質量％に変動させた。図６に示すように、低ずり速度でバインダー５質量％において最大の粘度が得られた。沈降、固体仕込み量、粘度及びバインダー濃度を最適化した後の最終の誘電性シリカインクのレオロジーを図７に示す。スクリーン印刷に先立って本研究で開発され、最適化されたシリカ誘電性インクの最終組成をｔａｂｌｅ  １（表１）に示す。
【００５０】
【表１】
2016540094.tif 000002
【００５１】
（実施例４）
この実施例は、図８に示す誘電性シリカインクの製剤化における種々の工程を説明する。第１工程において、分散剤を溶媒系に溶解させた。第２工程は、第１工程で得られた混合物に機能性インクのフィラー材料を添加する工程を含む。誘電性インクの必要なコロイド状懸濁液を含む安定な分散体を得るために、１２〜２４時間の連続的なボールミル粉砕が必要であった。第３工程は、得られたコロイド状懸濁液にバインダーを添加し、さらに１２〜２４時間ボールミル粉砕することであった。誘電性シリカインクを完全に調製するためには、最短粉砕時間２４時間及び最長粉砕時間４８時間が必要である。最終の誘電性インクは、フレキシブル基板並びに硬質基板にスクリーン印刷するために直接用いることができる。
【００５２】
（実施例５）
この実施例は、図９に示すスクリーン印刷プロセスのためのスクリーンの現像段階を説明する。スクリーンとして、寸法２２０ｍｍ×１７０ｍｍの金属フレームの上にしっかりと固定したメッシュサイズ３２５超のシルクスクリーンを用いた。第１工程はスクリーンをアセトンで洗浄し、続いてこれを６０℃の熱風ガンで乾燥することであった。第２工程はスクリーン全体をフォトレジストでコートしてメッシュをマスクし、これを暗室で乾燥することであった。適当なデザインツールを用いて、透明シートに印刷する必要な図形パターンをデザインした。次いでこのデザインされた透明フィルムを、フォトレジスト材料で予めコートしたスクリーンに貼り付けた。最後にスクリーンを５〜１０秒、日光に曝し、次いで流水で洗浄し、乾燥することによって所望の図形パターンをスクリーン印刷した。
【００５３】
（実施例６）
この実施例は、スクリーン印刷された誘電性シリカを説明する。最終の誘電性インクを、ガラスプレートとフレキシブルマイラーの両方にスクリーン印刷した。図１０ａに、スクリーンの種々の写真画像を示す。ガラスプレート上に印刷したパターンを図１０ｂに示す。フレキシブルマイラーフィルム上に印刷した図形を図１０ｃに示す。スクリーン印刷したシリカインクの表面形態を光学顕微鏡で記録し、図１１、図１２及び図１３に示す。印刷最適化段階は、図１１の光学顕微鏡画像に明瞭に示されている。印刷最適化の間にマイラー基板上に印刷された最終の誘電性シリカインク組成物の印刷パターンを、図１１の光学顕微鏡写真に示す。光学画像から、シリカインクとマイラーフィルムとを明確に個別識別できる。光学画像を検討すると、主として印刷中のスクイージの動きの変動による印刷上のインクの僅かな広がりが見られる。表面画像から、印刷の歪み及びメッシュの開きも明白である。手動のスクリーン印刷において、印刷品質をより良くするためにはスクリーンの固定とスクイージの動きが重要である。図１２から、１回の印刷の後でメッシュの開きが明瞭に見られ、印刷されたシリカの厚みが約２５μｍであることが明らかであった。印刷されたシリカの厚みは多重印刷工程を導入することによって制御できる。２工程の印刷による約５０μｍの印刷厚みを図１２に示した。マイラーとスクリーン印刷されたシリカインクとの界面は、図１３に明瞭に示された。
【００５４】
（実施例７）
この実施例は、最終的に最適化されたスクリーン印刷表面のミクロ構造を説明し、図１４に示す。ミクロ構造は、見かけ上高い多孔性を有する、均一に分布したシリカ粒子によってスクリーン印刷された表面を表わしている。大きな拡大率の範囲では、シリカ結晶も図１４に見られる。マイラー基板とシリカインクとの間の層がミクロ構造の中に明瞭に見られる（図１５）。印刷されたシリカ層及びマイラーも、ミクロ構造の中に見られる。
【００５５】
（実施例８）
この実施例は、原子間力顕微鏡を用いてタッピングモードで測定した、スクリーン印刷された試料の表面粗さを説明する。２−Ｄ及び３−Ｄ表面図形における印刷表面の著しく明白な特徴を、図１６ａ及び図１６ｂに示す。スクリーン印刷されたシリカの二乗平均平方根（ＲＭＳ）表面粗さ（図１６ａ参照）Ｓａは約３７０ｎｍであり、表面のＲＭＳ偏差Ｓｑはほぼ４７８ｎｍであった。トポグラフィー高さ分布の尖度（Ｓｋｕ）はほぼ０．５４６で、ウェルスプレッド分布の尖度は３より小さく、凹凸の多い表面を表わしている。図１６ａから、印刷されたインクの表面は凹凸が多く、事実上、山や谷が多いことが明らかである。トポグラフィー高さ分布の歪み度（Ｓｓｋ）は参照平面に対する表面偏差の非対称性の尺度である。印刷されたシリカのＳｓｋは約−０．０８９であり、歪み度の負の値は一般に表面分布が参照平面の低い側に長い尾を有していることを示す。マイラーの表面画像を図１６ｂに示した。マイラーシート及びマイラー上に印刷されたインクの２−Ｄ及び３−Ｄプロファイル画像から、マイラーフィルムと印刷されたインクの粗さの相違は明らかであった。マイラーフィルムのＲＭＳ表面粗さＳａは約２１ｎｍのオーダーであった。粗さ及びその他の表面パラメータの詳細な比較をｔａｂｌｅ  ２（表２）に示す。
【００５６】
【表２】
2016540094.tif 000003
【００５７】
（実施例９）
誘電性インクのラジオ周波数誘電特性を、ＬＣＲメータを用いて１ＭＨｚで測定した。この測定のため、誘電性インクを乾燥してよく粉砕し、寸法１１ｍｍ×２ｍｍのセラミックディスクを作成した。ラジオ周波数３００〜３ＭＨｚの範囲における比誘電率（εｒ）、キャパシタンス（Ｃｐ）、インピーダンス（Ｚ）及び誘電損失（ｔａｎδ）の変動を図１７に示す。誘電特性は周波数の増大とともに減少する。誘電性シリカインクは、１ＭＨｚにおいて比誘電率εｒ＝２．４〜３．８、ｔａｎδ＝０．０１〜０．０５を示す。印刷された誘電性シリカインクのマイクロ波誘電特性を、ＳＰＤＲを用いて１５．１５ＧＨｚで測定した。マイラーシートに印刷された誘電性シリカインクは、この周波数において比誘電率εｒ＝２．０〜２．８、ｔａｎδ＝０．００２〜０．００６を示す。印刷されたシリカインクの１５．１５ＧＨｚにおける誘電定数２．４はラジオ周波数で測定した純粋なＳｉＯ２の誘電定数（４〜５）より低いことに注目されたい。この相違はコロイダルインクに用いた有機ビヒクル及びスクリーン印刷の後で生じた多孔性によるものと考えられる。シリカインク及びマイラー基板の比誘電率の操作温度による変動を図１８に示した。誘電性シリカインクはその表面粗さが劣るために、比誘電率は温度によって５５〜６５ｐｐｍ／℃と、殆ど変動しなかった。
【００５８】
本発明の利点
１）フレキシブルプリンテッドエレクトロニクス用途のために誘電性シリカインクを開発した。
２）シリカインクは、室温での硬化が速いという点で水系誘電性インクより優れている。
３）開発したシリカインクは硬化後に低い比誘電率を示す。
４）インクの製剤化において採用したポリマーバインダー系は極めて安定であり、シリカインクの化学的・物理的特性を劣化させない。
５）プロセス工程の数が少なく、インクの合成のためにコスト効率の良い溶媒、バインダー及び分散剤を採用しているので、製造コストが低い。
６）開発したシリカインクは、フレキシブル基板に印刷したときに比誘電率の温度による変動が極めて小さい。
７）開発したインクの長い保存期間、理想的な流動特性及び高度のコロイド安定性が達成される。
８）コロイダルインクは硬質基板及びフレキシブル基板への印刷に適している。
９）開発したシリカインクについて、精密記録及び多層印刷が確立される。
１０）コスト効率の良い分散剤及び溶媒を採用しており、誘電性シリカインクを調製するための生産工程が容易である。
１１）本発明のシリカインクは従来のリソグラフィープロセスに比べて廃棄物が少ない。
【図１】
2016540094.tif 000004
【図２】
2016540094.tif 000005
【図３】
2016540094.tif 000006
【図４】
2016540094.tif 000007
【図５】
2016540094.tif 000008
【図６】
2016540094.tif 000009
【図７】
2016540094.tif 000010
【図８】
2016540094.tif 000011
【図９】
2016540094.tif 000012
【図１０】
2016540094.tif 000013
【図１１】
2016540094.tif 000014
【図１２】
2016540094.tif 000015
【図１３】
2016540094.tif 000016
【図１４】
2016540094.tif 000017
【図１５】
2016540094.tif 000018
【図１６（ａ）】
2016540094.tif 000019
【図１６（ｂ）】
2016540094.tif 000020
【図１７】
2016540094.tif 000021
【図１８】
2016540094.tif 000022
【国際調査報告】
2016540094.tif 000023
2016540094.tif 000024